(57)【要約】【課題】レーザ光で可視情報記録層に可視情報を描画する場合に、可視情報記録層に対するレーザ光のフォーカシングが良好で、且つ、可視情報記録層に描画された可視情報の鮮明度も良好にできるようにする。【解決手段】光情報記録媒体１０は、第１基板１６と、該第１基板１６上に形成され、且つ、第１基板１６の端面から照射される光によりデジタル情報が記録されるデジタル情報記録層１８と、第１基板とは反対側に配された第２基板２２のレーベル面側から照射される光により可視情報が記録される可視情報記録層２４とを有し、さらに、可視情報記録層２４のレーベル面側に第２反射層２３が形成されている。第２反射層２３は、銀（Ａｇ）を含有し、且つ、膜厚が１０〜３０ｎｍである。【選択図】図１
2008084387.tif 000002
【特許請求の範囲】
【請求項１】
基板と、該基板上に形成され、且つ、前記基板側から照射される光によりデジタル情報が記録されるデジタル情報記録層と、前記基板側とは反対側であるレーベル面側から照射される光により可視情報が記録される可視情報記録層とを有する光情報記録媒体であって、
前記可視情報記録層のレーベル面側に反射層を有し、
前記反射層は、銀を含有し、且つ、膜厚が１０〜３０ｎｍであることを特徴とする光情報記録媒体。
【請求項２】
請求項１記載の光情報記録媒体において、
前記反射層の膜厚が１５〜２５ｎｍであることを特徴とする光情報記録媒体。
【請求項３】
請求項１又は２記載の光情報記録媒体において、
前記可視情報記録層には６００〜７００ｎｍの波長の光が照射されて、可視情報が記録されることを特徴とする光情報記録媒体。
【請求項４】
請求項１〜３のいずれか１項に記載の光情報記録媒体において、
前記基板は、前記可視情報記録層側の表面の内周側に、１以上のプリピットが形成されたプリピット領域を有することを特徴とする光情報記録媒体。
【請求項５】
請求項４記載の光情報記録媒体において、
前記プリピット領域上に前記反射層が形成されていることを特徴とする光情報記録媒体。
【請求項６】
請求項４記載の光情報記録媒体において、
前記反射層は、前記プリピット領域よりも外周側に形成され、
前記プリピット領域上に前記可視情報記録層が形成されていることを特徴とする光情報記録媒体。
【請求項７】
請求項４記載の光情報記録媒体において、
前記可視情報記録層の前記レーベル面とは反対側に第２反射層を有し、
前記反射層及び前記可視情報記録層は、前記プリピット領域よりも外周側に形成され、
前記プリピット領域上に前記第２反射層が形成されていることを特徴とする光情報記録媒体。
【発明の詳細な説明】
【技術分野】
【０００１】
本発明は、レーザ光により情報の記録再生が可能な光情報記録媒体に関し、特に、レーザ光により描画も可能な光情報記録媒体に関する。
【背景技術】
【０００２】
近時、記録面に対する情報記録（デジタルデータ記録）に加え、光ディスクに対して、高コントラスト比の画像を記録することが可能な画像形成装置及び画像形成方法が提案されている（例えば、特許文献１〜４参照）。しかし、当該画像形成装置及び画像形成方法では、トラッキングをかけずに描画記録を行うため、描画の正確性や安定性に欠けてしまうといった問題がある。
【０００３】
そこで、可視画像が描画される可視情報記録層のレーザ光照射面側に反射層を形成する方法が提案されている（例えば特許文献５参照）。この方法では、「レーベル面側から照射されたレーザ光１０８が第２反射層１１１により反射された反射光１０９が安定し、この安定した反射光１０９によりフォーカシングが行われることにより、低出力のレーザ光を用いて、可視情報記録層１０５に鮮明な可視情報を記録することが可能となる。」ことが開示されている。
【０００４】
また、上述の特許文献５には、「第２反射層１１１の厚さは、第１反射層１０３と同様に、厚さの下限は通常３０ｎｍ、好ましくは５０ｎｍであり、上限は通常１５０ｎｍ、好ましくは１２０ｎｍである。」ことが開示されている。さらに、段落［００５４］には、第２反射層にはＡｕを用いて半透明反射層を形成することが開示されており、実施例では、第２反射層としてＡｕを用いて膜厚５ｎｍの半透明反射層を用いることが開示されている。
【０００５】
【特許文献１】特開２００４−００５８４８号公報
【特許文献２】特開２０００−１１３５１６号公報
【特許文献３】特開２００１−２８３４６４号公報
【特許文献４】特開２０００−１７３０９６号公報
【特許文献５】特開２００４−２１３８１１号公報
【発明の開示】
【発明が解決しようとする課題】
【０００６】
しかしながら、本発明者らが鋭意検討した結果、可視情報記録層のレーザ照射面側にＡｕを用いて第２反射層を設けた場合には、フォーカシングが良好であるものの、可視情報記録層に対してレーザ描画の鮮明度が不十分となることを見出した。
【０００７】
本発明はこのような課題を考慮してなされたものであり、レーザ光で可視情報記録層に可視情報を描画する場合に、可視情報記録層に対するレーザ光のフォーカシングが良好で、且つ、可視情報記録層に描画された可視情報の鮮明度も良好にすることができる光情報記録媒体を提供することを目的とする。
【課題を解決するための手段】
【０００８】
本発明に係る光情報記録媒体は、基板と、該基板上に形成され、且つ、前記基板側から照射される光によりデジタル情報が記録されるデジタル情報記録層と、前記基板側とは反対側であるレーベル面側から照射される光により可視情報が記録される可視情報記録層とを有する光情報記録媒体であって、前記可視情報記録層のレーベル面側に反射層を有し、前記反射層は、銀（Ａｇ）を含有し、且つ、膜厚が１０〜３０ｎｍであることを特徴とする。
【０００９】
これにより、レーザ光で可視情報記録層に可視情報を描画する場合に、可視情報記録層に対するレーザ光のフォーカシングが良好で、且つ、可視情報記録層に描画された可視情報の鮮明度も良好にすることができる。
【００１０】
そして、本発明において、前記反射層の膜厚が１５〜２５ｎｍであることがさらに好ましい。
【００１１】
また、本発明において、前記可視情報記録層には６００〜７００ｎｍの波長の光が照射されて、可視情報が記録されることが好ましい。可視情報記録層として、特定の色調を得るために、波長６００〜７００ｎｍに大きな吸収を有する色素を用いた場合、通常は、レーザ光の波長での吸光度が大きくなり、レーザ光をフォーカシングするのに十分な戻り光を得ることができなくなる。しかし、本発明では、反射層を形成するようにしているため、上述のような不都合は生じず、可視情報記録層に対するレーザ光のフォーカシングを良好にすることができる。
【００１２】
また、本発明において、前記基板は、前記可視情報記録層側の表面の内周側に、１以上のプリピットが形成されたプリピット領域を有するようにしてもよい。この場合、光情報記録媒体が可視情報記録層を有するタイプのものかどうかをプリピットによって認識することができ、また、プリピットによって可視情報の描画をより高品位に行うための情報を得ることができる。これは、反射層によって適正なフォーカシングの制御を行うことができることに加えて、プリピットによって最適なレーザ光出力の制御を行うことができることにつながり、可視情報記録層に描画された可視情報の鮮明度をさらに良好にすることができる。
【００１３】
そして、前記プリピット領域上に前記反射層が形成されていてもよい。
【００１４】
また、前記反射層は、前記プリピット領域よりも外周側に形成され、前記プリピット領域上に前記可視情報記録層が形成されていてもよい。
【００１５】
また、前記可視情報記録層の前記レーベル面とは反対側に第２反射層を有し、前記反射層及び前記可視情報記録層は、前記プリピット領域よりも外周側に形成され、前記プリピット領域上に前記第２反射層が形成されていてもよい。
【発明の効果】
【００１６】
以上説明したように、本発明に係る光情報記録媒体によれば、レーザ光で可視情報記録層に可視情報を描画する場合に、可視情報記録層に対するレーザ光のフォーカシングが良好で、且つ、可視情報記録層に描画された可視情報の鮮明度も良好にすることができる。
【発明を実施するための最良の形態】
【００１７】
以下、本発明に係る光情報記録媒体の実施の形態例を図１〜図１６を参照しながら説明する。
【００１８】
本実施の形態に係る光情報記録媒体１０は、図１に示すように、第１積層体１２と第２積層体１４とを有する。第１積層体１２は、透明性の第１基板１６と、該第１基板１６上に形成されたデジタル情報記録層１８と、該デジタル情報記録層１８上に形成された第１反射層２０とを有する。第２積層体１４は、透明性の第２基板２２と、該第２基板２２上に形成された第２反射層２３と、該第２反射層２３上に形成された可視情報記録層２４と、該可視情報記録層２４上に形成された第３反射層２６とを有する。そして、第１積層体１２及び第２積層体１４が、第１反射層２０と第３反射層２６とが対向するように、接着層２８を介して貼り合わされている。
【００１９】
デジタル情報記録層１８は、例えば第１基板１６側から照射されたレーザ光によってデータ（ピット情報）の記録及び／又は再生が可能となっている。
【００２０】
可視情報記録層２４は、例えば第２基板２２の端面（レーベル面）側から照射されたレーザ光によって可視情報（画像）が記録できるようになっている。
【００２１】
さらに、この光情報記録媒体１０は、第２基板２２の表面（可視情報記録層２４が形成される側の表面）の一部にプリピット領域３０が割り当てられ、該プリピット領域３０に１以上のプリピット３２、好ましくは複数のプリピット３２が形成されている。
【００２２】
すなわち、この光情報記録媒体１０においては、プリピット領域３０上に可視情報記録層２４が形成され、該可視情報記録層２４の形成領域（可視情報記録層形成領域３４）とプリピット領域３０とが一部重なった構成となっている。第２反射層２３は、プリピット領域３０上には形成されておらず、該プリピット領域３０よりも外周側に形成されている。
【００２３】
プリピット３２の組み合わせにて示される情報としては、光情報記録媒体１０に関する各種情報が考えられ、例えば、当該光情報記録媒体１０が可視情報記録層２４を有する光情報記録媒体であるかどうかの識別情報や、可視情報記録層２４に可視情報（可視画像）を描画する際のレーザ光の出力に関する情報やスポット径に関する情報、描画すべき可視情報の階調に関する情報等である。従って、プリピット３２を検出することによって、当該光情報記録媒体１０が可視情報記録層２４を有する光情報記録媒体であるかを容易に検出することができ、また、可視情報記録層２４に可視情報を描画する際に、最適なレーザ出力にて描画することができ、しかも、可視情報を高い描画特性をもって記録することができる。なお、プリピット３２の組み合わせにて示される情報としては、その他に製造者情報等が挙げられる。
【００２４】
ここで、第２基板２２の表面中、プリピット領域３０の割り当て位置としては、特に制限されない。以下に、その変形例について説明する。
【００２５】
先ず、第１の変形例に係る光情報記録媒体１０ａは、図２に示すように、プリピット領域３０上に第２反射層２３が形成され、該第２反射層２３上に可視情報記録層２４が形成されている。すなわち、光情報記録媒体１０ａは、プリピット領域３０上にも第２反射層２３が形成された構成を有する点で、光情報記録媒体１０と異なる。
【００２６】
第２の変形例に係る光情報記録媒体１０ｂは、図３及び図４に示すように、プリピット領域３０が、可視情報記録層形成領域３４よりも内周側に形成されている点で異なる。
【００２７】
この光情報記録媒体１０ｂは、プリピット領域３０が内周側にあることで、プリピット３２が色素化合物で埋まらないため、プリピット３２からの戻り光を検出しやすいという利点がある。ただ、プリピット領域３０に可視情報記録層２４を形成しないようにするためには、プリピット領域３０の最外周と可視情報記録層形成領域３４の最内周との間に、ある程度のマージンが必要となる。
【００２８】
もちろん、可視情報記録層形成領域３４をできるだけ広く確保するという観点から、図１及び図２に示すように、プリピット領域３０と可視情報記録層形成領域３４とが一部重なっていてもよい。
【００２９】
図１に示す光情報記録媒体１０や図２に示す光情報記録媒体１０ａのように、プリピット領域３０を第２基板２２の内周側に設ける場合は、第２基板２２の中心より半径２１〜２４ｍｍの範囲に設けることが好ましい。
【００３０】
次に、プリピット３２の形状について説明する。先ず、図５に示すように、プリピット３２の平均深さｈｐは１００〜４００ｎｍとする。１００〜４００ｎｍとすることで、プリピット３２からの戻り光を電気信号に変換した後の信号（戻り光信号と記す）の信号振幅が大きくなり、戻り光信号の読み取り精度を高くすることができる。また、２００〜３００ｎｍとすることで、より確実に戻り光信号を検出することができる。
【００３１】
ここで、プリピット３２の平均深さｈＰについてより詳しく説明すると、プリピット領域３０が可視情報記録層形成領域３４よりも内周側にある場合には、プリピットの平均深さｈＰは１００〜２５０ｎｍであることが好ましく、１００〜１７０ｎｍであることがさらに好ましい。なお、この場合には、プリピット領域３０上に可視情報記録層２４が形成されている場合に比較して信号特性が優れていることから、プリピット３２の形状設計の自由度を向上させることができる。
【００３２】
一方、プリピット３２上に可視情報記録層２４の少なくとも一部が形成されている場合には、プリピット３２の平均深さｈＰは１５０〜４００ｎｍであることが好ましく、１５０〜３５０ｎｍであることがより好ましく、２００〜３３０ｎｍであることがさらに好ましく、２３０〜３３０ｎｍであることがよりさらに好ましく、２３０〜３００ｎｍであることが特に好ましい。プリピット３２上に可視情報記録層２４が形成されている場合には、レーザの戻り光が色素の影響を受けるため、上記の範囲が信号の読み取り精度を高くするという観点からは好ましい。
【００３３】
プリピット３２の半径方向の平均半値幅Ｗは２００〜５００ｎｍであることが好ましく、２５０〜４５０ｎｍであることがより好ましく、３９０〜４４０ｎｍであることがさらに好ましい。２００〜５００ｎｍとすることで、戻り光信号に重畳されるトラック間方向のクロストークが小さく、検出するに十分な信号振幅を得ることができる。なお、プリピット３２の周方向の長さ（半値幅）は、記録する情報によるため、適宜設定される。
【００３４】
また、プリピット３２の凸部３２Ａ上の可視情報記録層２４の平均厚みｈ１と、プリピット３２の凹部３２Ｂ上の可視情報記録層２４の平均厚みｈ２との比（ｈ１／ｈ２）は、０．１〜０．９であり、プリピット３２の凹部３２Ｂ上の可視情報記録層２４の窪みの深さ（ｈｐ＋ｈ１−ｈ２）が７０〜２５０ｎｍであることが好ましい。
【００３５】
「ｈ１／ｈ２」及び「ｈｐ＋ｈ１−ｈ２」が上記範囲にあることで、可視情報記録層２４の第３反射層２６が形成される面が、レーザ光を読み取るのに適度な凹凸を有することになり、良好な再生信号を得ることができる。「ｈ１／ｈ２」のより好ましい範囲は、０．２〜０．８である。「ｈｐ＋ｈ１−ｈ２」は、より好ましくは１００〜２００ｎｍであり、さらに好ましくは１２０〜１８０ｎｍであり、特に好ましくは１３０〜１７０ｎｍである。
【００３６】
また、図５に示すように、可視情報記録層２４に沿って第３反射層２６が形成されていることが好ましく、プリピット３２の凸部３２Ａ上の第３反射層２６の平均厚みｔ１と、プリピット３２の凹部３２Ｂ上の第３反射層２６の平均厚みｔ２との比（ｔ１／ｔ２）は、０．８〜１．２であることが好ましく、０．９〜１．１であることがより好ましい。
【００３７】
なお、上記ｈｐ、ｈ１及びｈ２等は、ＡＦＭや透過スペクトル又はエリプソメータから求めることができる。また、他の方法として、完成した光情報記録媒体１０の断面をＳＥＭ等により観察することで求めることができる。
【００３８】
上記のようなプリピット３２を有する第２基板２２は、以下に示すスタンパを使用して製造することができる。スタンパは、上述したプリピット３２を形成するための凹凸が設けられている。当該凹凸のうちの凸部の平均高さは１５０〜４００ｎｍであることが好ましい。スタンパを使用することで、上述した光情報記録媒体１０を効率よく製造することができる。
【００３９】
スタンパを作製する工程としては、通常のＣＤ−ＲＯＭを製造するためのスタンパを作製するのとほぼ同様の工程を採用することができる。具体的には、ガラス原盤上にフォトレジストを成膜し、現像等を行い、ニッケル等の金属をスパッタし、電鋳処理することでスタンパを作製することができる。
【００４０】
上述した光情報記録媒体１０の構成としては、レーザ光の照射により可視情報の描画が可能な可視情報記録層２４と、該可視情報記録層２４のレーベル面側に形成された第２反射層２３と、１以上のプリピット３２を有するプリピット領域３０とを具備した構成であれば特に限定されない。すなわち、読出し専用型、追記型、書換え可能型等のいずれにすることもできる。なかでも、追記型であることが好ましい。また、記録形式としては、相変化型、光磁気型、色素型等、特に制限されない。なかでも、色素型であることが好ましい。
【００４１】
特に、図１に示す光情報記録媒体１０は、第１基板１６上にデジタル情報記録層１８を有し、第２基板２２上に可視情報記録層２４を有し、これらが貼り合わされた構成であることから、例えばＤＶＤ（ＤＶＤの他、ＤＶＤ−ＲやＤＶＤ−ＲＷ、ＨＤ  ＤＶＤ等を含む）の構成に適用することが好ましい。
【００４２】
光情報記録媒体１０の層構成としては、図１に示す層構成のほか、例えば、以下の構成が挙げられる。
【００４３】
（１）第１の層構成は、図示しないが、第１基板１６上に、デジタル情報記録層１８、第１反射層２０、接着層２８を順次形成し、接着層２８上に、可視情報記録層２４及び第２反射層２３を有する第２基板２２を貼り合わせる構成である。
【００４４】
（２）第２の層構成は、図示しないが、第１基板１６上に、デジタル情報記録層１８、第１反射層２０、保護層、接着層２８を順次形成し、接着層２８上に、可視情報記録層２４及び第２反射層２３を有する第２基板２２を貼り合わせる構成である。
【００４５】
（３）第３の層構成は、図示しないが、第１基板１６上に、デジタル情報記録層１８、第１反射層２０、第１保護層、接着層２８、第２保護層を順次形成し、該第２保護層上に、可視情報記録層２４及び第２反射層２３を有する第２基板２２が形成されている構成である。
【００４６】
（４）第４の層構成は、図示しないが、第１基板１６上に、デジタル情報記録層１８、第１反射層２０、第１保護層、接着層２８、第２保護層、第３保護層を順次形成し、該第３保護層上に、可視情報記録層２４及び第２反射層２３を有する第２基板２２が形成されている構成である。
【００４７】
（５）第５の層構成は、第１基板１６上に、デジタル情報記録層１８、第１反射層２０、接着層２８、第３反射層２６を順次形成し、該第３反射層２６上に、可視情報記録層２４及び第２反射層２３を有する第２基板２２が形成されている構成である。この層構成は図１とほぼ同じになる。
【００４８】
（６）第６の層構成は、図示しないが、第１基板１６上に、デジタル情報記録層１８、第１反射層２０、第１保護層を順次形成し、一方、第２基板２２上に第２反射層２３、可視情報記録層２４、第３反射層２６、第２保護層を順次形成し、接着層２８を介して第１保護層及び第２保護層を貼り合わせる構成である。
【００４９】
なお、図１に示す層構成、並びに上記（１）〜（６）の層構成は単なる例示であり、これらの層構成は上述の順番のみでなく、一部を入れ替えてもよい。また、一部（可視情報記録層２４を除く）を省略してもかまわない。さらに、各層は１層で構成されても複数層で構成されてもよい。
【００５０】
以下、図１に記載の層構成を例に、光情報記録媒体１０の各層とその形成方法について説明する。
【００５１】
（デジタル情報記録層１８）
デジタル情報記録層１８は、記録及び再生に使用されるレーザ光により情報の記録及び再生が行われる層である。特に、デジタル情報等の符号情報（コード化情報）が記録される。デジタル情報記録層１８としては、色素記録層でも相変化型記録層でもよいが、色素記録層が好ましい。
【００５２】
色素記録層（デジタル情報記録層１８）に含有される色素の具体例としては、シアニン色素、オキソノール色素、アゾ色素、フタロシアニン色素、トリアゾール化合物（ベンゾトリアゾール化合物を含む）、トリアジン化合物、メロシアニン化合物、アミノブタジエン化合物、桂皮酸化合物、ベンゾオキサゾール化合物、ピロメテン化合物、スクアリリウム化合物等が挙げられる。なお、これらは配位中心に金属原子を持っていてもよい。
【００５３】
また、特開平４−７４６９０号公報、同８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素を用いることも可能である。
【００５４】
上記化合物の中では、光情報記録媒体１０が「ＣＤ−Ｒ」の場合、シアニン色素、アゾ色素、フタロシアニン色素が好ましく、「ＤＶＤ−Ｒ」の場合、シアニン色素、オキソノール色素、アゾ色素（Ｎｉ、Ｃｏ錯体を含む）、ピロメテン化合物が好ましく、「ブルーレイディスク及びＨＤ  ＤＶＤ」の場合、シアニン色素、オキソノール色素、アゾ色素、フタロシアニン色素、ベンゾトリアゾール化合物、トリアジン化合物が好ましい。
【００５５】
また、「ＣＤ−Ｒ」の場合、シアニン色素、アゾ色素、フタロシアニン色素がさらに好ましく、「ＤＶＤ−Ｒ」の場合、シアニン色素、オキソノール色素、アゾ色素（Ｎｉ、Ｃｏ錯体を含む）がさらに好ましく、「ブルーレイディスク及びＨＤ  ＤＶＤ」の場合、シアニン色素、オキソノール色素、アゾ色素、フタロシアニン色素がさらに好ましい。
【００５６】
デジタル情報記録層１８は、色素等の記録物質を、結合剤等と共に適当な溶剤に溶解して塗布液を調製する。次いでこの塗布液を基板上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００５７】
デジタル情報記録層１８の形成は、蒸着、スパッタリング、ＣＶＤ、又は溶剤塗布等の方法によって行うことができるが、溶剤塗布が好ましい。
【００５８】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；ジブチルエーテル、ジエチルエーテル、テトラヒドロフラン、ジオキサン等のエーテル；エタノール、ｎ−プロパノール、イソプロパノール、ｎ−ブタノール、ジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類等を挙げることができる。
【００５９】
上記溶剤は使用する色素の溶解性を考慮して単独で、あるいは二種以上を組み合わせて使用することができる。塗布液中にはさらに酸化防止剤、ＵＶ吸収剤、可塑剤、潤滑剤等、各種の添加剤を目的に応じて添加してもよい。
【００６０】
結合剤を使用する場合、該結合剤の例としては、ゼラチン、セルロース誘導体、デキストラン、ロジン、ゴム等の天然有機高分子物質；及びポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子を挙げることができる。
【００６１】
デジタル情報記録層１８の材料として結合剤を併用する場合、結合剤の使用量は、一般に色素の質量の０．０１倍量〜５０倍量の範囲にあり、好ましくは０．１倍量〜５倍量の範囲にある。
【００６２】
前記溶剤塗布の塗布方法としては、スプレー法、スピンコート法、ディップ法、ロールコート法、ブレードコート法、ドクターロール法、スクリーン印刷法等を挙げることができる。デジタル情報記録層１８は単層でも重層でもよい。デジタル情報記録層１８の層厚は一般に１０〜５００ｎｍの範囲にあり、好ましくは１５〜３００ｎｍの範囲にあり、より好ましくは２０〜１５０ｎｍの範囲にある。
【００６３】
デジタル情報記録層１８には、該デジタル情報記録層１８の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許第３５０３９９号明細書、そして日本化学会誌１９９２年１０月号第１１４１頁等に記載のものを挙げることができる。
【００６４】
前記一重項酸素クエンチャー等の褪色防止剤の使用量は、通常、色素の質量の０．１〜５０質量％の範囲であり、好ましくは、０．５〜４５質量％の範囲、さらに好ましくは、３〜４０質量％の範囲、特に好ましくは５〜２５質量％の範囲である。
【００６５】
相変化型のデジタル情報記録層１８を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。なかでも、多数回の書き換えが可能であることから、Ｇｅ−Ｓｂ−Ｔｅ合金、Ａｇ−Ｉｎ−Ｓｂ−Ｔｅ合金が好ましい。相変化型のデジタル情報記録層１８の層厚としては、１０〜５０ｎｍとすることが好ましく、１５〜３０ｎｍとすることがより好ましい。以上の相変化型のデジタル情報記録層１８は、スパッタ法、真空蒸着法等の気相薄膜堆積法等によって形成することができる。
【００６６】
（第１基板１６、第２基板２２）
光情報記録媒体１０の第１基板１６及び第２基板２２は、従来の光情報記録媒体の基板として用いられている各種の材料から任意に選択することができる。なお、ここでは、第２基板２２のうち、第２反射層２３及び可視情報記録層２４が形成される面にプリピット３２が形成されている。
【００６７】
第１基板１６及び第２基板２２の材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステル等を挙げることができ、所望によりそれらを併用してもよい。なお、これらの材料はフィルム状として又は剛性のある基板として使うことができる。上記材料の中では、耐湿性、寸法安定性及び価格等の点からポリカーボネートが好ましい。
【００６８】
第２基板２２は、上述したスタンパを用いて可視情報記録層２４が形成される側にプリピット３２を有する基板を作製する工程を経て製造される。プリピット３２の深さに相当する凸部３２Ａの高さは、フォトレジストの膜厚を調整することで制御することができる。
【００６９】
第１基板１６及び第２基板２２の厚さは、０．１〜１．２ｍｍとすることが好ましく、０．２〜１．１ｍｍとすることがより好ましく、０．５〜１．１ｍｍであることがさらに好ましい。０．５〜１．１ｍｍであることで、例えばＤＶＤ−Ｒ及びＤＶＤ＋ＲのドライブやＤＶＤレコーダに搭載されているレーザ光での描画が可能になる。また、第１基板１６には基本的にグルーブもしくはトラッキング用のサーボ信号が形成されていることが好ましく、第２基板２２にはそのような溝もしくはトラッキング用のサーボ信号が形成された基板を用いてもよい。第１基板１６のグルーブのトラックピッチは、２８０〜９００ｎｍの範囲にとすることが好ましく、３００〜８００ｎｍの範囲とすることがより好ましい。また、グルーブの深さ（溝深さ）は、１５〜２００ｎｍの範囲とすることが好ましく、２５〜１８０ｎｍの範囲とすることがより好ましい。
【００７０】
可視情報記録層２４に高精彩な可視画像を記録するには、第２基板２２にもトラッキング用のグルーブ（溝）を設けてもよい。この場合、グルーブのトラックピッチは、記録用のレーザ光の強度分布の観点から、０．３〜２００μｍの範囲にとすることが好ましく、０．６〜１００μｍの範囲とすることがより好ましく、０．７〜５０μｍとすることがさらに好ましい。
【００７１】
また、画像記録時にトラッキングをかけて、且つ、レーザ光を入射する側の基板厚さが０．６ｍｍの場合において、溝の深さは、５０〜２５０ｎｍとすることが好ましく、８０〜２００ｎｍとすることがより好ましく、１００〜１８０ｎｍとすることがさらに好ましい。溝の幅は、１００〜６００ｎｍとすることが好ましく、２００〜５００ｎｍとすることがより好ましく、２５０〜４５０ｎｍとすることがさらに好ましい。なお、溝形状は、レーザ光の波長、ＮＡ、基板厚等でその最適範囲が異なることがある。
【００７２】
第１基板１６の表面（グルーブが形成された面（ＲＯＭの場合はピットが形成された面）側）には、平面性の改善、接着力の向上、及びデジタル情報記録層１８の変質防止の目的で、下塗層が設けられてもよい。
【００７３】
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤等の表面改質剤等を挙げることができる。下塗層は、上記物質を適当な溶剤に溶解又は分散して塗布液を調製した後、この塗布液をスピンコート、ディップコート、エクストルージョンコート等の塗布法により基板表面に塗布することにより形成することができる。
【００７４】
下塗層の層厚は一般に０．００５〜２０μｍの範囲にあり、好ましくは０．０１〜１０μｍの範囲である。
【００７５】
一方、可視情報記録層２４に描画された可視情報において、鏡面反射光による周囲の映りこみを防止するには、第２基板２２に粗面化処理を施すことが好ましい。
【００７６】
第２基板２２への粗面化処理方法としては、種々の方法があり特に限定はされないが、下記のような第１粗面化処理〜第５粗面化処理のいずれかを適用することが好ましい。
【００７７】
（１）第１粗面化処理は、第２基板２２が接触する一方の面に、粗面化処理が施されたスタンパを用いて、第２基板２２の第２反射層２３が形成される側の面を粗面化するものである。具体的には、先ず、第２基板２２を作製する際に使用するスタンパに粗面化処理を施す。当該粗面化処理の方法としては、例えば、サンドブラストといったブラスト処理等を行い、所望の粗さとしておく。また、第５粗面化処理で説明するような化学処理を施してもよい。そして、このスタンパを粗面化面が第２基板２２の樹脂材料に接触するように、金型に設置し、公知の方法により成型することで、一方の面のみが粗面化された第２基板２２が作製される。なお、上記「所望の粗さ」としては、例えば、当該粗面化された面の１０点平均粗さ（Ｒｚ）が０．３〜５μｍであって、且つ、粗さ曲線要素の平均長さ（ＲＳｍ）が、１０〜５００μｍとすることが好ましい。
【００７８】
（２）第２の粗面化処理は、成型後に第２基板２２が接触する一方の面に粗面化処理が施された成型金型を用いて、第２基板２２の第２反射層２３が形成される側の面を粗面化するものである。具体的には、第２基板２２の成型用金型で、その一方の主面に粗面化処理を施す。当該粗面化処理の方法としては、上記第１粗面化処理の場合と同様であり、当該金型を用い、公知の方法により成型することで、一方の面のみが粗面化された第２の基板２２が作製される。
【００７９】
（３）第３粗面化処理は、第２基板２２を作製した後、第２反射層２３が形成される側の面に微粒子を分散した樹脂を塗布し、樹脂を硬化させて、第２基板２２の第２反射層２３が形成される側の面を粗面化するものである。上記樹脂としては、アクリレート系紫外線硬化樹脂、エポキシ系、イソシアネート系熱硬化性樹脂等を使用することができる。
【００８０】
また、微粒子は、ＳｉＯ2、Ａｌ2Ｏ3等の無機微粒子やポリカーボネート、アクリル系の樹脂粒子等を使用することができる。微粒子の体積平均粒径は、０．３〜２００μｍであることが好ましく、０．６〜１００μｍであることがより好ましい。当該微粒子の粒径と添加量を調整することで、粗面化面を所望の粗さとすることができる。
【００８１】
（４）第４粗面化処理は、第２基板２２を作製した後、第２反射層２３が形成される側の面に機械加工処理を施して、第２基板２２の第２反射層２３が形成される側の面を粗面化するものである。機械加工処理としては、種々の処理が適用できるが、サンドブラストといったブラスト処理を適用することが好ましい。
【００８２】
（５）第５粗面化処理は、第２基板２２を作製した後、第２反射層２３が形成される側の面に化学処理を施して、第２基板２２の第２反射層２３が形成される側の面を粗面化するものである。化学処理としては、成型後の第２基板２２の一方の面に溶剤を塗布したり、スプレーで噴霧する等してエッチングする処理を適用することができる。当該溶剤としては、ジメチルホルムアミド等の有機溶剤が好ましく、それ以外に、硝酸、塩酸、硫酸といった酸性溶剤等を挙げることができる。上記のような酸性溶剤の規定度を調整したり、塗布時間を調整することで、所望の粗さとすることができる。
【００８３】
（第１反射層２０、第３反射層２６）
情報の再生時における反射率の向上の目的で、デジタル情報記録層１８、可視情報記録層２４に隣接して第１反射層２０、第３反射層２６が設けられる。第１反射層２０及び第３反射層２６の材料である光反射性物質はレーザ光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの物質は単独で用いてもよいし、あるいは２種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ、Ａｇ、Ａｌあるいはこれらの合金であり、最も好ましくは、Ａｇ、Ａｌあるいはそれらの合金である。第１反射層２０及び第３反射層２６は、例えば、上記光反射性物質を蒸着、スパッタリング又はイオンプレーティングすることにより、デジタル情報記録層１８及び可視情報記録層２４の上に形成することができる。第１反射層２０及び第３反射層２６の層厚は、１０〜３００ｎｍの範囲にあり、５０〜２００ｎｍの範囲にあることが好ましい。
【００８４】
（第２反射層２３）
可視情報記録層２４に対するレーザ光のフォーカシングを良好することと、可視情報記録層２４に描画された可視情報の鮮明度を良好にする目的で、可視情報記録層２４のレーベル面側に隣接して第２反射層２３が設けられる。第２反射層２３の材料である光反射性物質はレーザ光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの物質は単独で用いてもよいし、あるいは２種以上の組合せで、又は合金として用いてもよい。これらのうちで好ましいものは、Ｃｒ、Ｎｉ、Ｐｔ、Ｃｕ、Ａｇ、Ａｌ及びステンレス鋼である。特に好ましくは、Ａｇ、Ａｌあるいはこれらの合金であり、最も好ましくは、Ａｇあるいはその合金である。第２反射層２３は、例えば、上記光反射性物質を蒸着、スパッタリング又はイオンプレーティングすることにより、第２基板２２上に形成することができる。第２反射層２３の層厚は、１０〜３０ｎｍであることが好ましく、さらに好ましくは１５〜２５ｎｍである。
【００８５】
（接着層２８）
接着層２８は、図１における第１積層体１２と第２積層体１４とを接着するための層であり、第１反射層２０と第３反射層２６との間に位置する。接着層２８に使用される接着剤としては、公知の紫外線硬化樹脂等を使用することができる。
【００８６】
（可視情報記録層２４）
光情報記録媒体１０は、上述したように、デジタル情報記録層１８とは反対側の面に可視情報記録層２４を有する。可視情報記録層２４には、文字、図形、絵柄等、ユーザが所望する可視画像（可視情報）が記録される。可視情報記録層２４に記録される可視情報とは、視覚的に認識可能な画像を意味し、文字（列）、絵柄、図形等あらゆる視認可能な情報を含む。可視情報としては、文字、図形、絵柄等、ユーザが所望する可視画像が含まれ、具体的には、ディスクのタイトル、内容情報、内容のサムネール、関連した絵柄、デザイン的な絵柄、著作権情報、記録日時、記録方法、記録フォーマット、バーコード等が挙げられる。
【００８７】
また、文字情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店又は販売者情報、使用セット番号情報、地域指定情報、言語指定情報、用途指定情報、製品使用者情報、使用番号情報等が挙げられる。
【００８８】
可視情報記録層２４は、レーザ光の照射により、文字、画像、絵柄等の画像情報を視認可能に記録できればよい。レーザ光の照射によって可視情報を明瞭に形成できることを考慮すると、可視情報記録層２４は、色素化合物を含有することが好ましい。そして、その構成材料としては、上述したデジタル情報記録層１８において説明した色素を好適に用いることができる。この場合、コスト等を考慮して、可視情報記録層２４は色素化合物を含有する塗布液を用いてスピンコートにより形成されていることが好ましい。
【００８９】
また、光情報記録媒体１０においては、上述したデジタル情報記録層１８の構成成分（色素又は相変化記録材料）と可視情報記録層２４の構成成分とを同じにしても、異ならせてもよいが、デジタル情報記録層１８と可視情報記録層２４とでそれぞれ要求される特性が相違するため、構成成分は異ならせることが好ましい。具体的には、デジタル情報記録層１８の構成成分は記録・再生特性に優れるものとし、可視情報記録層２４の構成成分は記録される可視情報（画像）のコントラストが高くなるものとすることが好ましい。特に、色素を用いる場合、可視情報記録層２４には、記録される可視情報（画像）のコントラスト向上の観点から、上述した色素の中でも特に、シアニン色素、フタロシアニン色素、アゾ色素、アゾ金属錯体、オキソノール色素を用いることが好ましい。
【００９０】
また、ロイコ系の染料も使用することができる。具体的には、クリスタルバイオレットラクトン；３，３−ビス（１−エチル２−メチルインドール−３−イル）フタリド、３−（４−ジエチルアミノ−２−エトキシフェニル）−３−（１−エチル２−メチルインドール−３−イル）−４−アザフタリド等のフタリド化合物；３−シクロヘキシルメチルアミノ−６−メチル−７−アニリノフルオラン、２−（２−クロロアニリノ）−６−ジブチルアミノフルオラン、３−ジエチルアミノ−６−メチル−７−アニリノフルオラン、３−ジエチルアミノ−６−メチル−７−キシリジノフルオラン、２−（２−クロロアニリノ）−６−ジエチルアミノフルオラン、２−アニリノ−３−メチル−６（Ｎ−エチルイソペンチルアミノ）フルオラン、３−ジエチルアミノ−６−クロロ−７−アニリノフルオラン、３−ベンジルエチルアミノ−６−メチル−７−アニリノフルオラン、３−メチルプロピルアミノ−６−メチル−７−アニリノフルオラン等のフルオラン化合物；等が好ましい。
【００９１】
可視情報記録層２４は、上述した色素を溶剤に溶解して塗布液を調製し、該塗布液を塗布することによって形成することができる。溶剤としては既述のデジタル情報記録層１８の塗布液の調製に使用する溶剤と同じ溶剤を使用することができる。その他の添加剤、塗布方法等は、上述したデジタル情報記録層１８の場合と同様である。
【００９２】
可視情報記録層２４の層厚としては、８０ｎｍ以上とすることができる。可視情報記録層２４に可視情報を描画した場合、描画された部分で光散乱し、描画されていない部分で光が吸収されることで、コントラストが向上することとなり、視認性も良好となる。そのためには、可視情報記録層２４の膜厚を厚くする、すなわち、従来例の厚み（例えば１００ｎｍ程度）よりも大幅に厚くすることが必要である。そこで、単純に可視情報記録層２４を厚くした場合、可視情報の描画に使用されるレーザ光をフォーカシングするのに十分な戻り光を得ることができなくなる。しかし、本実施の形態では、可視情報記録層２４のレーベル面側に膜厚１０〜３０ｎｍの第２反射層２３を形成するようにしているため、可視情報の描画時において、第２反射層２３を介してレーザ光をフォーカシングするのに十分な戻り光を得ることができる。その結果、可視情報記録層２４の膜厚を８０ｎｍ以上厚くすることができ、可視情報記録層２４に描画された可視情報のコントラストを向上させることができる。
【００９３】
以下に、図１では図示しないが、好ましい態様において形成される保護層について説明する。
【００９４】
（保護層）
第１反射層２０やデジタル情報記録層１８等を物理的及び化学的に保護する目的で保護層が設けられてもよい。
【００９５】
保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。
【００９６】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、さらに帯電防止剤、酸化防止剤、ＵＶ吸収剤等の各種添加剤を目的に応じて添加してもよい。保護層の層厚は一般には０．１μｍ〜１ｍｍの範囲にある。
【００９７】
なお、光情報記録媒体１０は、第１基板１６にレーザ光により再生可能な情報が記録された記録部（ピット）を有する、いわゆる再生専用型の光ディスクに適用することができるのは既述の通りである。
【００９８】
光情報記録媒体１０のさらなる変形例として、図６及び図７の構成を挙げることができる。なお、図７では、デジタル情報記録層１８（図１参照）を省略して示す。
【００９９】
図６及び図７に示す第３の変形例に係る光情報記録媒体１０ｃは、上述した光情報記録媒体１０とほぼ同様の構成を有するが、第２基板２２の主面の内周側に印刷領域３６が形成されている点で異なる。また、プリピット領域３０は、可視情報記録層形成領域３４とは重なっておらず、第２基板２２の外周側から内周側に向かって、可視情報記録層形成領域３４、プリピット領域３０、印刷領域３６が配置された形態なっている。
【０１００】
印刷領域３６には、例えば、製品名やメーカー名等が印刷される。印刷方法としては、スクリーン印刷が挙げられる。印刷領域３６を第２基板２２の最内周側に形成することで、光情報記録媒体１０ｃの最内周側が遮蔽され、ユーザの視覚効果を高めることができる。
【０１０１】
ここで、光情報記録媒体１０ｃの中心から印刷領域３６、プリピット領域３０及び可視情報記録層形成領域３４までの半径方向の距離について説明する。
【０１０２】
先ず、光情報記録媒体１０ｃの中心から印刷領域３６の内周端までの距離ｒ０は、８〜２１ｍｍであることが好ましく、光情報記録媒体１０ｃの中心から印刷領域３６の外周端までの距離ｒ１は、２１〜２３ｍｍ（但し、ｒ０＜ｒ１）であることが好ましい。
【０１０３】
光情報記録媒体１０ｃの中心からプリピット領域３０の内周端までの距離ｒ２は、１９〜２２ｍｍであることが好ましく、光情報記録媒体１０ｃの中心からプリピット領域３０の外周端までの距離ｒ３は、２２〜２５ｍｍ（但し、ｒ２＜ｒ３）であることが好ましい。
【０１０４】
また、光情報記録媒体１０ｃの中心から可視情報記録層形成領域３４の内周端までの距離ｒ４は、２２〜２５ｍｍであることが好ましく、光情報記録媒体１０ｃの中心から可視情報記録層形成領域３４の外周端までの距離ｒ５は、光情報記録媒体１０ｃの最外周に対応する（但し、ｒ４＜ｒ５）。
【０１０５】
［記録方法］
上述した光情報記録媒体１０（各種変形例を含む）の可視情報記録層２４への画像記録は、具体的には、光情報記録媒体１０と、少なくとも該光情報記録媒体１０の可視情報記録層２４への可視情報（画像）の記録が可能な記録装置とを用いて行う。
【０１０６】
例えば光情報記録媒体１０において、可視情報記録層２４への可視情報（画像）の記録、及びデジタル情報記録層１８へのピット情報の記録は、両層への記録機能を有する１つの光情報記録媒体ドライブ（記録装置）で行うことができる。このように１つの光情報記録媒体ドライブを使用する場合、可視情報記録層２４及びデジタル情報記録層１８のいずれか一方の層への記録を行った後、裏返して他方の層に記録を行うことができる。可視情報記録層２４への可視情報（画像）の記録をする機能を有する光情報記録媒体ドライブとしては、例えば、特開２００２−２０３３２１号公報、特開２００３−２０３３４８号公報、特開２００３−２４２７５０号公報等に記載されている。
【０１０７】
特に、本実施の形態では、プリピット３２を検出することによって、当該光情報記録媒体１０が可視情報記録層２４を有する光情報記録媒体１０であるかを容易に検出することができ、また、プリピット３２に含まれる情報に基づいて、可視情報記録層２４に可視情報（画像）を描画する際のレーザ出力を最適な出力に設定することができ、しかも、可視情報（画像）を高い描画特性をもって記録することができる。
【０１０８】
上述した特定のプリピット３２を有する光情報記録媒体１０は、ＣＤ用途（レーザ波長７００ｎｍ〜８００ｎｍ）、ＤＶＤ用途（レーザ波長６００ｎｍ〜７００ｎｍ）、ＨＤ  ＤＶＤやブルーレイ用途（レーザ波長３８０ｎｍ〜４５０ｎｍ）の光情報記録媒体ドライブのいずれにも使用できる。これらの光情報記録媒体ドライブにおいては、上述のように光情報記録媒体１０が特定のプリピット３２を有することから、光情報記録媒体１０の信号検出を円滑に行うことができる。上述した各種用途の中でも、特定のプリピット３２を有する光情報記録媒体１０は、ＤＶＤ用途の光情報記録媒体ドライブに使用されることが好ましい。特定のプリピット３２の場合には、レーザ波長が６００ｎｍ〜７００ｎｍであっても十分に信号を検出することができることから、可視情報（画像）の記録を円滑に行うことができる。
【０１０９】
［光情報記録媒体の製造方法］
次に、光情報記録媒体１０の２つの製造方法（第１製造方法及び第２製造方法）について図８〜図１５を参照しながら説明する。
【０１１０】
先ず、第１製造方法は、図８のステップＳ１において、例えばポリカーボネート樹脂を原料とし、射出成形にてスパイラル状の案内溝（グルーブ）を有する第１基板１６を作製する（図９Ａ参照）。
【０１１１】
その後、図８のステップＳ２において、図９Ｂに示すように、第１基板１６の案内溝が形成された面に、色素塗布液を例えばスピンコートにより形成することにより、デジタル情報記録層１８を形成する。
【０１１２】
その後、図８のステップＳ３において、図９Ｃに示すように、デジタル情報記録層１８上に第１反射層２０を例えばスパッタリング法により形成する。この段階で、第１積層体１２が完成する。
【０１１３】
一方、図８のステップＳ４において、例えば半径２１ｍｍから半径２４ｍｍの領域にプリピット３２を形成するための凹凸が形成され、半径２４ｍｍより外側が鏡面であるスタンパを用いて、例えばポリカーボネート樹脂を原料とし、射出成形にて第２基板２２を作製する（図１０Ａ参照）。スタンパの転写により、第２基板にはプリピット３２が形成される。
【０１１４】
その後、図８のステップＳ５において、図１０Ｂに示すように、第２基板２２のプリピット３２が形成されている面のうち、プリピット領域３０よりも外周側に、第２反射層２３を例えばスパッタリング法により形成する。
【０１１５】
その後、図８のステップＳ６において、図１０Ｃに示すように、第２反射層２３及びプリピット領域３０を含む面の上に、色素塗布液を例えばスピンコートにより形成することにより、可視情報記録層２４を形成する。
【０１１６】
その後、図８のステップＳ７において、図１０Ｄに示すように、可視情報記録層２４上に第３反射層２６を例えばスパッタリング法により形成する。この段階で、第２積層体１４が完成する。
【０１１７】
その後、図８のステップＳ８において、図１１に示すように、第１積層体１２の第１反射層２０上に、第１積層体１２及び第２積層体１４を貼り合わせるための接着層２８（紫外線硬化樹脂）を塗布し、第２積層体１４の第３反射層２６側を第１積層体１２の接着層２８が塗布された側とを貼り合わせた後、接着層２８を硬化させるために、第２積層体１４を通して、紫外線を照射し、接着層２８を硬化させる。この段階で、光情報記録媒体１０が完成する。
【０１１８】
次に、第２製造方法について図１２〜図１５を参照しながら説明する。この第２製造方法は、いわゆるＤＶＤの２層型の製造方法に準じた製造方法となっている。
【０１１９】
先ず、図１２のステップＳ１０１において、上述した図８のステップＳ１と同様に、第１基板１６を作製する（図１３Ａ参照）。
【０１２０】
その後、図１２のステップＳ１０２において、図１３Ｂに示すように、第１基板１６の表面に、ＤＶＤの１層目の色素記録層５０を形成することに対応して、デジタル情報記録層１８を例えばスピンコート法により形成する。
【０１２１】
その後、図１２のステップＳ１０３において、図１３Ｃに示すように、デジタル情報記録層１８上に、ＤＶＤの半透明反射層５２を形成することに対応して、第１反射層２０を例えばスパッタリング法により形成する。この段階で第１積層体１２が完成する。
【０１２２】
一方、図１２のステップＳ１０４において、上述した図８のステップＳ４と同様に、第２基板２２を作製する（図１４Ａ参照）。
【０１２３】
その後、図１２のステップＳ１０５において、図１４Ｂに示すように、第２基板２２の表面のうち、プリピット領域３０よりも外周側に、ＤＶＤの反射層５４を形成することに対応して、第２反射層２３を例えばスパッタリング法により形成する。
【０１２４】
その後、図１２のステップＳ１０６において、図１４Ｃに示すように、第２反射層２３及びプリピット領域３０を含む面の上に、ＤＶＤの２層目の色素記録層５６を形成することに対応して、可視情報記録層２４を例えばスピンコート法により形成する。
【０１２５】
その後、図１２のステップＳ１０７において、図１４Ｄに示すように、可視情報記録層２４上に、ＤＶＤのバリア層５８を形成することに対応して、第３反射層２６を例えばスパッタリング法により形成する。この段階で第２積層体１４が完成する。
【０１２６】
その後、図１２のステップＳ１０８において、図１５に示すように、第１積層体１２の第１反射層２０上に、第１積層体１２及び第２積層体１４を貼り合わせるための接着層２８（紫外線硬化樹脂）を塗布し、第２積層体１４の第３反射層２６側を第１積層体１２の接着層２８が塗布された側とを貼り合わせた後、接着層２８を硬化させるために、第１積層体１２を通して、紫外線を照射し、接着層２８を硬化させる。この段階で、光情報記録媒体１０が完成する。
【０１２７】
この第２製造方法においては、ＤＶＤの製造ラインを利用して光情報記録媒体１０を作製することができるため、製造コストの低廉化を有効に図ることができる。
【実施例１】
【０１２８】
次に、実施例により本実施の形態をさらに詳細に説明するが、本発明は以下の実施例に限定されるものではない。
【０１２９】
（実施例１）
ポリカーボネート樹脂を原料とし、射出成形にてスパイラル状の案内溝（グルーブ）を有する第１基板１６（厚さ０．６ｍｍ）に作製した。案内溝は、深さ１３０ｎｍ、半値幅３００ｎｍ、トラックピッチ０．７４μｍであった。下記「色素Ａ」１．５０ｇを２，２，３，３−テトラフルオロ−１−プロパノール１００ｍｌに溶解した塗布液を調製し、この塗布液を第１基板１６の案内溝が形成された面にスピンコートすることにより、デジタル情報記録層１８（平均厚さ：８０μｍ）を形成した。次に、スパッタリング法により、デジタル情報記録層１８上に、銀による第１反射層２０を形成し、第１積層体１２を作製した。
【０１３０】
［色素Ａ］
【化１】
2008084387.tif 000003
【０１３１】
半径２１ｍｍから半径２４ｍｍの領域にプリピット３２を形成するための凹凸が形成され、且つ、半径２４ｍｍより外側が鏡面であるスタンパを、通常のＣＤ−ＲＯＭスタンパを作製するのとほぼ同様に下記のようにして作製した。
【０１３２】
先ず、ガラス原盤上にフォトレジストをスピンコートで成膜し、ベーキングした。その後、レーザビームレコーダにてフォーマッタから生成した信号に対応させて、半径２４ｍｍより内側の領域にだけフォトレジストにビーム照射し、その後、現像した。この上に、ニッケルをスパッタし、電鋳することでスタンパを作製した。次いで、上記スタンパを用いて、射出成形にて０．６ｍｍ厚の第２基板２２を作製した。
【０１３３】
その後、第２基板２２のプリピット３２が形成されている面に、スパッタリング法により、銀による第２反射層２３を１０ｎｍの厚みで形成した。
【０１３４】
その後、下記化学式で表される「色素Ｂ」１．４０ｇと下記化学式で表される「色素Ｃ」０．６０ｇとを２，２，３，３−テトラフルオロ−１−プロパノール１００ｍｌに溶解して調製した塗布液を、第２反射層２３上にスピンコート法により塗布し、厚さ０．１μｍの可視情報記録層２４を形成した。
【０１３５】
［色素Ｂ］
【化２】
2008084387.tif 000004
【０１３６】
［色素Ｃ］
【化３】
2008084387.tif 000005
【０１３７】
さらに、スパッタリング法により、可視情報記録層２４上に、銀による第３反射層２６を８０ｎｍの厚みで形成し、第２積層体１４を作製した。
【０１３８】
次いで、第１積層体１２の第１反射層２０上に、第１積層体１２及び第２積層体１４を貼り合わせるための接着層２８として、紫外線硬化樹脂ダイキュアクリアＳＤ６４０（大日本インキ化学工業株式会社製）を塗布し、第２積層体１４の第３反射層２６側を第１積層体１２の接着層２８が塗布された側とを貼り合わせた後、第２積層体１４側から押し付けて、紫外線硬化樹脂を広げ、高速回転させて、余分な接着層２８を遠心力で振り切り、内周から外周まで均一な膜厚の接着層２８を形成した。この接着層２８を硬化させるために、第２積層体１４を通して、紫外線を照射し、接着層２８を硬化させた。このときに使用した紫外線ランプは高圧水銀ランプで、紫外線照射量は０．３Ｊ／ｃｍ2であった。このようにして、実施例１に係る光情報記録媒体を作製した。
【０１３９】
（実施例２）
第２反射層２３の厚みを１５ｎｍとしたこと以外は、実施例１と全く同等にして、実施例２に係る光情報記録媒体を作製した。
【０１４０】
（実施例３）
第２反射層２３の厚みを２０ｎｍとしたこと以外は、実施例１と全く同等にして、実施例３に係る光情報記録媒体を作製した。
【０１４１】
（実施例４）
第２反射層２３の厚みを１５ｎｍとしたこと以外は、実施例１と全く同等にして、実施例４に係る光情報記録媒体を作製した。
【０１４２】
（実施例５）
第２反射層２３の厚みを３０ｎｍとしたこと以外は、実施例１と全く同等にして、実施例５に係る光情報記録媒体を作製した。
【０１４３】
（比較例１）
第２反射層２３の材料をＡｕとし、厚みを５ｎｍとしたこと以外は、実施例１と全く同等にして、比較例１に係る光情報記録媒体を作製した。
【０１４４】
（比較例２）
第２反射層２３の厚みを５ｎｍとしたこと以外は、実施例１と全く同等にして、比較例２に係る光情報記録媒体を作製した。
【０１４５】
（比較例３）
第２反射層２３の厚みを３５ｎｍとしたこと以外は、実施例１と全く同等にして、比較例２に係る光情報記録媒体を作製した。
【０１４６】
＜光情報記録媒体の評価＞
実施例１〜５、比較例１〜３について、レーザ光のフォーカシングと、レーザ描画の鮮明度を評価した。
【０１４７】
レーザ描画の鮮明度の評価は以下のように行った。すなわち、実施例１〜５、比較例１〜３の各可視情報記録層２４に３種類の細線を含む基準画像をレーザ描画した際に、３種類の細線のうち、どの細線が鮮明（又は不鮮明）かで鮮明度を判定した。鮮明、不鮮明の判定は肉眼で行った。評価の結果を図１６に示す。
【０１４８】
図１６の「レーザ描画の鮮明度」の欄の記載された記号の意味は以下のとおりである。
【０１４９】
不良（１）：基準画像をレーザ描画した場合に、３種類の細線のうち、２番目に細い線が不鮮明であった。
【０１５０】
良（２）：基準画像をレーザ描画した場合に、３種類の細線のうち、２番目に細い線が鮮明であった。
【０１５１】
良（３）：基準画像をレーザ描画した場合に、３種類の細線のうち、１番目に細い線（最も細い線）が不鮮明であった。
【０１５２】
良（４）：基準画像をレーザ描画した場合に、３種類の細線のうち、１番目に細い線（最も細い線）が鮮明であった。
【０１５３】
図１６の結果から、実施例１〜５は、可視情報記録層２４に対するレーザ光のフォーカシングが良好で、且つ、可視情報記録層２４に描画された基準画像の鮮明度も良好であることがわかる。
【０１５４】
なお、比較例１では、第２反射層２３の膜厚が薄いため、該第２反射層２３上にスピンコート法によって可視情報記録層２４を形成した際に、その成膜状態が不十分であった。また、比較例２は、レーザ描画の鮮明度は良好であったが、可視情報記録層２４に対するレーザ光のフォーカシングが不良であった。
【０１５５】
なお、本発明に係る光情報記録媒体は、上述の実施の形態に限らず、本発明の要旨を逸脱することなく、種々の構成を採り得ることはもちろんである。
【図面の簡単な説明】
【０１５６】
【図１】本実施の形態に係る光情報記録媒体を一部省略して示す断面図である。
【図２】第１の変形例に係る光情報記録媒体を一部省略して示す断面図である。
【図３】第２の変形例に係る光情報記録媒体を示す平面図である。
【図４】第２の変形例に係る光情報記録媒体を一部省略して示す断面図である。
【図５】光情報記録媒体におけるプリピット領域の部分を拡大して示す断面図である。
【図６】第３の変形例に係る光情報記録媒体を示す平面図である。
【図７】第３の変形例に係る光情報記録媒体を一部省略して示す断面図である。
【図８】本実施の形態に係る光情報記録媒体の第１製造方法を示す工程ブロック図である。
【図９】図９Ａ〜図９Ｃは第１製造方法にて第１積層体を作製する過程を示す説明図である。
【図１０】図１０Ａ〜図１０Ｄは第１製造方法にて第２積層体を作製する過程を示す説明図である。
【図１１】第１製造方法にて第１積層体と第２積層体を貼り合わせて光情報記録媒体を作製する状態を示す説明図である。
【図１２】本実施の形態に係る光情報記録媒体の第２製造方法を示す工程ブロック図である。
【図１３】図１３Ａ〜図１３Ｃは第２製造方法にて第１積層体を作製する過程を示す説明図である。
【図１４】図１４Ａ〜図１４Ｄは第２製造方法にて第２積層体を作製する過程を示す説明図である。
【図１５】第２製造方法にて第１積層体と第２積層体を貼り合わせて光情報記録媒体を作製する状態を示す説明図である。
【図１６】実施例１〜５、比較例１〜３におけるフォーカシング及びレーザ描画の鮮明度の評価を示す表図である。
【符号の説明】
【０１５７】
１０、１０ａ〜１０ｃ…光情報記録媒体    １２…第１積層体
１４…第２積層体                        １６…第１基板
１８…デジタル情報記録層                ２０…第１反射層
２２…第２基板                          ２３…第２反射層
２４…可視情報記録層                    ２６…第３反射層
２８…接着層                            ３０…プリピット領域
３２…プリピット
【図１】
2008084387.tif 000006
【図２】
2008084387.tif 000007
【図３】
2008084387.tif 000008
【図４】
2008084387.tif 000009
【図５】
2008084387.tif 000010
【図６】
2008084387.tif 000011
【図７】
2008084387.tif 000012
【図８】
2008084387.tif 000013
【図９】
2008084387.tif 000014
【図１０】
2008084387.tif 000015
【図１１】
2008084387.tif 000016
【図１２】
2008084387.tif 000017
【図１３】
2008084387.tif 000018
【図１４】
2008084387.tif 000019
【図１５】
2008084387.tif 000020
【図１６】
2008084387.tif 000021